(57)【特許請求の範囲】
【請求項１】
携帯機器用樹脂製筐体であって、少なくともポリフェニレンスルフィド、１００Ｗ／ｍ・Ｋ以上の熱伝導率を有する炭素繊維及び金属ケイ素粉末からなる、レーザーフラッシュ法により測定した厚み方向の熱伝導率４Ｗ／ｍ・Ｋ以上のポリフェニレンスルフィド樹脂組成物よりなり、表面がニッケルメッキ、アルミニウムメッキ、亜鉛メッキ及び銅メッキより選択されるメッキをされてなることを特徴とする樹脂製筐体。
【請求項２】
ポリフェニレンスルフィド樹脂組成物が、さらにポリエチレン系共重合体を含んでなることを特徴とする請求項１に記載の樹脂製筐体。
【発明の詳細な説明】
【技術分野】
【０００１】
本発明は、熱伝導性に優れたポリフェニレンスルフィド樹脂組成物からなることから放熱性に優れる樹脂製筐体に関するものであり、さらに詳しくは放熱性に優れると共に、金属に酷似した音質を発し、金属のようなヒンヤリとした清涼感を有することから金属に近い高級感を演出する樹脂製筐体、特に携帯機器用樹脂製筐体に関するものである。
【背景技術】
【０００２】
ポリアリーレンスルフィドは、耐熱性、耐薬品性、成形性等に優れた特性を示す樹脂であり、その優れた特性を生かし、電気・電子機器部材、自動車機器部材およびＯＡ機器部材等に幅広く使用されている。また、ポリアリーレンスルフィドを成形品とし、その成形品を落下させた際には、金属と酷似した金属音を発することが知られている。そこで、これら特性を活かし金属代替材料として各種用途への適応が試みられている。
【０００３】
そして、ポリフェニレンスルフィドを用いてなる筐体として、例えばポリフェニレンスルフィド樹脂、無機充填材、オレフィン系樹脂からなる組成物よりなる筐体材料（例えば特許文献１参照。）、ポリフェニレンスルフィド樹脂、ガラス転移温度１２０℃以上の非晶性熱可塑性樹脂、混和剤、無機フィラーからなる組成物よりなる樹脂製筐体（例えば特許文献２参照。）、熱可塑性樹脂、無機質充填剤、−２０℃以下の弾性重合体からなる樹脂組成物よりなる携帯機器用筐体（例えば特許文献３参照。）、等が提案されている。
【０００４】
また、ポリフェニレンスルフィドの熱伝導性を改良する試みについては、これまでにもいくつかの検討がなされ、例えば（ａ）ポリフェニレンスルフィドとポリフェニレンエーテルとからなる樹脂、（ｂ）特定の熱伝導率を有する炭素繊維、及び（ｃ）黒鉛を配合する樹脂組成物（例えば特許文献４参照。）、ポリアリーレンスルフィド、金属ケイ素粉末及び繊維状充填材、好ましくは離型剤からなるポリアリーレンスルフィド組成物（例えば特許文献５参照。）、ポリアリーレンスルフィド、繊維長２〜８ｍｍの炭素繊維／繊維長２０〜６００μｍの炭素繊維＝９／１〜１／９からなる混合炭素繊維、熱伝導性フィラーからなるポリアリーレンスルフィド組成物（例えば特許文献６参照。）、ポリアリーレンスルフィド、収束剤未添加炭素繊維、熱伝導性フィラー及びシラン化合物、好ましくは離型剤からなるポリアリーレンスルフィド組成物（例えば特許文献７参照。）、が提案されている。
【先行技術文献】
【特許文献】
【０００５】
【特許文献１】特開２００１−３１６５８７号公報（特許請求の範囲参照。）
【特許文献２】特開２００４−２６８３９１号公報（特許請求の範囲参照。）
【特許文献３】特開平０９−２１６２４５号公報（特許請求の範囲参照。）
【特許文献４】特開２００４−１３７４０１号公報（特許請求の範囲参照。）
【特許文献５】特開２００７−１４６１０５号公報（特許請求の範囲参照。）
【特許文献６】特開２００７−２９１２２０号公報（特許請求の範囲参照。）
【特許文献７】特開２００７−２９１３００号公報（特許請求の範囲参照。）
【発明の概要】
【発明が解決しようとする課題】
【０００６】
しかし、特許文献１〜３に提案された筐体、携帯機器用筐体は、ポリフェニレンスルフィド系樹脂よりなることから高剛性、高耐衝撃性等の機械的性能に優れる筐体、携帯機器用筐体ではあるが、熱伝導性が低いために放熱性という点においては課題を有するものであった。また、ポリフェニレンスルフィド系樹脂からなることから金属音に酷似した音質を発するものではあるが、触った際にはヒンヤリとする清涼感はなく、所詮プラスチックとの感は諫めないものであり、金属の有する高級感とは隔たるものであった。
【０００７】
また、熱伝導性に優れるポリアリーレンスルフィド樹脂組成物に関する提案のなされている特許文献４〜７については、部品構成材料としての組成物が提案されているのみである。
【０００８】
そこで、本発明は、熱伝導性に優れたポリフェニレンスルフィド樹脂組成物からなることから放熱性に優れると共に、金属に酷似した音質を発し、金属のようなヒンヤリとした清涼感を有することから金属に近い高級感を演出する樹脂製筐体、携帯機器用樹脂製筐体を提供するものである。
【課題を解決するための手段】
【０００９】
本発明者らは、上記の課題を解決すべく鋭意検討した結果、高熱伝導性を示すポリフェニレンスルフィド樹脂組成物よりなる樹脂製筐体が、高い放熱性を有すると共に、金属に酷似した音質を発し、金属に近いヒンヤリ感を有し、金属に近い高級感を演出できることを見出し、本発明を完成させるに至った。
【００１０】
即ち、本発明は、携帯機器用樹脂製筐体であって、少なくともポリフェニレンスルフィド、１００Ｗ／ｍ・Ｋ以上の熱伝導率を有する炭素繊維及び金属ケイ素粉末からなる、厚み方向の熱伝導率４Ｗ／ｍ・Ｋ以上のポリフェニレンスルフィド樹脂組成物よりなり、表面がニッケルメッキ、アルミニウムメッキ、亜鉛メッキ及び銅メッキより選択されるメッキをされてなる樹脂製筐体に関するものである。
【００１１】
以下、本発明に関し詳細に説明する。
【００１２】
本発明の樹脂製筐体は、厚み方向の熱伝導率４Ｗ／ｍ・Ｋ以上を有するポリフェニレンスルフィド樹脂組成物からなるものである。ここで、厚み方向の熱伝導率は、ポリフェニレンスルフィド樹脂組成物を射出成形により試験片形状に成形し、熱伝導率測定装置を用い、２３℃の条件下で、レーザーフラッシュ法により測定するものである。なお、厚み方向の熱伝導率は、一次元法により熱容量Ｃｐと厚み方向の熱拡散率α、また、ＡＳＴＭ  Ｄ−７９２  Ａ法（水中置換法）に準じ密度ρのそれぞれを求め、次式より算出したものである。
厚み方向の熱伝導率＝ρ×Ｃｐ×α
本発明の樹脂製筐体を構成するポリフェニレンスルフィド樹脂組成物としては、厚み方向の熱伝導率４Ｗ／ｍ・Ｋ以上、好ましくは４．５Ｗ／ｍ・Ｋ以上を有するポリフェニレンスルフィド樹脂組成物であれば如何なるものを用いることも可能であり、該ポリフェニレンスルフィド樹脂組成物としては、例えばポリフェニレンスルフィド樹脂に高熱伝導性繊維状充填剤及び／又は高熱伝導性非繊維状充填剤を配合してなる組成物を挙げることができる。ここで、厚み方向の熱伝導率が４Ｗ／ｍ・Ｋ未満のポリフェニレンスルフィド樹脂組成物である場合、得られる樹脂製筐体は放熱性に劣るばかりか、触れた際のヒンヤリ感も得られず、プラスチック感しか得られない貧相なものとなる。
【００１３】
厚み方向の熱伝導率４Ｗ／ｍ・Ｋ以上を有するポリフェニレンスルフィド樹脂組成物を構成するポリフェニレンスルフィド樹脂としてはポリフェニレンスルフィド樹脂であれば如何なるものでもよく、その中でも、樹脂製筐体とする際の成形加工性に優れ、得られる樹脂製筐体自体が機械的強度に優れたものとなることから、測定温度３１５℃、荷重１０ｋｇの条件下、直径１ｍｍ、長さ２ｍｍのダイスを用いて、高化式フローテスターで測定した溶融粘度が５０〜３０００ポイズのポリフェニレンスルフィドが好ましく、特に６０〜１５００ポイズであるものが好ましい。
【００１４】
また、該ポリフェニレンスルフィドとしては、その構成単位としてｐ−フェニレンスルフィド単位を７０モル％以上、特に９０モル％以上含有しているものが好ましい。そして、他の構成成分としては、例えば、ｍ−フェニレンスルフィド単位、ｏ−フェニレンスルフィド単位、フェニレンスルフィドスルホン単位、フェニレンスルフィドケトン単位、フェニレンスルフィドエーテル単位、ジフェニレンスルフィド単位、アミノ基含有フェニレンスルフィド単位、水酸基含有フェニレンスルフィド単位、カルボン酸基含有フェニレンスルフィド単位、分岐構造含有フェニレンスルフィド単位等を含有していてもよく、中でもポリ（ｐ−フェニレンスルフィド）が好ましい。
【００１５】
該ポリフェニレンスルフィドの製造方法としては、特に限定はなく、例えば一般的に知られている重合溶媒中で、アルカリ金属硫化物とジハロ芳香族化合物とを反応する方法により製造することが可能であり、アルカリ金属硫化物としては、例えば硫化リチウム、硫化ナトリウム、硫化カリウム、硫化ルビジウム、硫化セシウム及びそれらの混合物が挙げられ、これらは水和物の形で使用しても差し支えない。これらアルカリ金属硫化物は、水硫化アルカリ金属とアルカリ金属塩基とを反応させることによって得られ、ジハロ芳香族化合物の重合系内への添加に先立ってその場で調整されても、また系外で調整されたものを用いても差し支えない。また、ジハロ芳香族化合物としては、ｐ−ジクロロベンゼン、ｐ−ジブロモベンゼン、ｐ−ジヨードベンゼン、ｍ−ジクロロベンゼン、ｍ−ジブロモベンゼン、ｍ−ジヨードベンゼン等を挙げることができ、さらに１−クロロ−４−ブロモベンゼン、４、４’−ジクロロジフェニルスルフォン、４，４’−ジクロロジフェニルエーテル、４、４’−ジクロロベンゾフェノン、４、４’−ジクロロジフェニル等を目的に応じ混合していてもよい。また、アルカリ金属硫化物及びジハロ芳香族化合物の仕込み比は、アルカリ金属硫化物／ジハロ芳香族化合物（モル比）＝１．００／０．９０〜１．１０の範囲とすることが好ましい。
【００１６】
重合溶媒としては、極性溶媒が好ましく、特に非プロトン性で高温でのアルカリに対して安定な有機アミドが好ましい溶媒である。該有機アミドとしては、例えばＮ，Ｎ−ジメチルアセトアミド、Ｎ，Ｎ−ジメチルホルムアミド、ヘキサメチルホスホルアミド、Ｎ−メチル−ε−カプロラクタム、Ｎ−エチル−２−ピロリドン、Ｎ−メチル−２−ピロリドン、１，３−ジメチルイミダゾリジノン、ジメチルスルホキシド、スルホラン、テトラメチル尿素及びその混合物、等が挙げられる。また、該重合溶媒は、重合によって生成するポリマーに対し１５０〜３５００重量％で用いることが好ましく、特に２５０〜１５００重量％となる範囲で使用することが好ましい。重合は２００〜３００℃、特に２２０〜２８０℃にて０．５〜３０時間、特に１〜１５時間攪拌下にて行うことが好ましい。
【００１７】
さらに、該ポリフェニレンスルフィドは、直鎖状のものであっても、酸素存在下高温で処理し、架橋したものであっても、トリハロ以上のポリハロ化合物を少量添加して若干の架橋または分岐構造を導入したものであっても、窒素等の非酸化性の不活性ガス中で加熱処理を施したものであってもかまわないし、さらにこれらの構造の混合物であってもかまわない。
【００１８】
本発明の樹脂製筐体を構成するポリフェニレンスルフィド組成物におけるポリフェニレンスルフィドの配合量としては２５〜４０重量％であることが好ましく、特に２７〜３５重量％であることが好ましい。
【００１９】
本発明の樹脂製筐体を構成するポリフェニレンスルフィド組成物は、放熱性を高め機械強度を付与することを目的として、繊維状充填剤を配合してなることが好ましく、該繊維状充填剤としては、例えば炭素繊維、ガラス繊維、アラミド繊維、ボロン繊維、アルミナ繊維、チタン酸カリウムウィスカー、硼酸アルミニウムウィスカー、酸化亜鉛ウィスカー、セラミック繊維、炭化ケイ素繊維、金属繊維等の少なくとも１種を挙げることができ、その中でも特に放熱性に優れた樹脂製筐体を構成することが可能となることから、炭素繊維、アルミナ繊維、炭化ケイ素繊維、金属繊維等の高熱伝導性繊維状充填剤であることが好ましい。そして、更に炭素繊維である場合には、１００Ｗ／ｍ・Ｋ以上の熱伝導率を有する炭素繊維であることが好ましく、１００Ｗ／ｍ・Ｋ以上の熱伝導率を有する炭素繊維であれば、ポリアクリロニトリル系、ピッチ系、レーヨン系、ポリビニルアルコール系等の何れでも良く、中でもピッチ系炭素繊維が好ましい。また、該炭素繊維である場合の形状としては、例えば繊維径５〜２０μｍ、繊維長２〜８ｍｍのチョップドファイバー、繊維径５〜２０μｍ、繊維長３０〜１５０μｍのミルドファイバー等が例示でき、その中でも特に機械的強度に優れたポリフェニレンスルフィド組成物となることからチョップドファイバー又はチョップドファイバーとミルドファイバーを組み合わせたものであることが好ましい。また、該繊維状充填剤の配合量としては、２０〜６０重量％であることが好ましい。
【００２０】
本発明の樹脂製筐体を構成するポリフェニレンスルフィド組成物は、放熱性を高め表面性に優れた樹脂製筐体を提供できることから、非繊維状充填剤を配合してなることが好ましく、該非繊維状充填剤としては、例えば炭酸カルシウム、マイカ、シリカ、タルク、硫酸カルシウム、カオリン、クレー、ワラステナイト、ゼオライト、ガラスビーズ、ガラスパウダー、金属ケイ素粉末、黒鉛粉末、窒化ケイ素粉末、窒化アルミニウム粉末、窒化硼素粉末等の少なくとも１種を挙げることができ、その中でも特に放熱性に優れた樹脂製筐体を構成することが可能となることから、金属ケイ素粉末、黒鉛粉末、窒化ケイ素粉末、窒化アルミニウム粉末、窒化硼素粉末等の高熱伝導性非繊維状充填剤であることが好ましい。そして、更に金属ケイ素粉末である場合には、ケイ素含有率が９５重量％以上であるものが好ましく、特に９８重量％以上であるものが更に好ましい。また、該金属ケイ素粉末は、特に機械的特性、熱伝導性に優れたポリフェニレンスルフィド組成物となることから、レーザー回折散乱法により測定した平均粒子径（Ｄ５０）が１μｍ以上であるものが好ましい。また、該金属ケイ素粉末の形状は特に限定されなく、例えば樹枝状粉、片状粉、角状粉、球状粉、粒状粉、針状粉、不定形状粉、海綿状粉等が挙げられる。また、これら形状の混合物であっても良い。該金属ケイ素粉末の製造方法としては、例えば電解法、機械的粉砕法、アトマイズ法、熱処理法、化学的製法等が挙げられ、これらの製法に限定されるものではない。また、該非繊維状充填剤の配合量としては、１０〜４０重量％であることが好ましい。
【００２１】
本発明の樹脂製筐体を構成するポリフェニレンスルフィド組成物は、樹脂製筐体とする際の成形加工性に優れ、得られる樹脂製筐体が特に機械的特性に優れたものとなることから、ポリエチレン系共重合体を配合してなるものであることが好ましい。該ポリエチレン系共重合体としては、一般的にポリエチレン系共重合体として知られている範疇に属するものであれば如何なるものを用いることも可能であり、その中でも特に耐ヒートサイクル性、ウェルド強度に優れる樹脂製筐体となることから無水マレイン酸グラフト変性エチレン−α−オレフィン共重合体，エチレン−α、β−不飽和カルボン酸アルキルエステル−無水マレイン酸共重合体，エチレン−α、β−不飽和カルボン酸グリシジルエステル共重合体，エチレン−α、β−不飽和カルボン酸グリシジルエステル−酢酸ビニル共重合体，エチレン−α、β−不飽和カルボン酸グリシジルエステル−α、β−不飽和カルボン酸アルキルエステル共重合体からなる群より選択される少なくとも１種以上のポリエチレン系共重合体であることが好ましい。
【００２２】
そして、該無水マレイン酸グラフト変性エチレン−α−オレフィン共重合体としては、例えばエチレン残基単位：α−オレフィン残基単位：無水マレイン酸残基単位（重量比）＝５０〜９８：４５〜１：５〜１の範囲からなるものが挙げられ、具体的には無水マレイン酸グラフト変性直鎖状低密度ポリエチレン、無水マレイン酸グラフト変性エチレン−プロピレンゴム等が挙げられる。該無水マレイン酸グラフト変性エチレン−α−オレフィン共重合体は、例えばエチレン−α−オレフィン共重合体、過酸化物、無水マレイン酸を共存し、グラフト化反応を進行することにより入手することが可能である。
【００２３】
該エチレン−α、β−不飽和カルボン酸アルキルエステル−無水マレイン酸共重合体としては、この範疇に属するものであれば如何なるものを用いても良く、例えばエチレン残基単位：α、β−不飽和カルボン酸アルキルエステル残基単位：無水マレイン酸残基単位（重量比）＝５０〜９８：４０〜１：１０〜１の範囲からなるものが挙げられ、より具体的には（商品名）ボンダインＬＸ４１１０（アルケマ社製）、（商品名）ボンダインＴＸ８０３０（アルケマ社製）、（商品名）ボンダインＡＸ８３９０（アルケマ社製）等が挙げられる。該エチレン−α、β−不飽和カルボン酸グリシジルエステル共重合体としては、この範疇に属するものであれば如何なるものを用いても良く、例えばエチレン残基単位：α、β−不飽和カルボン酸グリシジルエステル残基単位（重量比）＝８５〜９９：１５〜１の範囲からなるものが挙げられ、より具体的には、（商品名）ボンドファスト２Ｃ（住友化学（株）製）、（商品名）ボンドファストＥ（住友化学（株）製）等が挙げられる。該エチレン−α、β−不飽和カルボン酸グリシジルエステル−酢酸ビニル共重合体としては、この範疇に属するものであれば如何なるものを用いても良く、例えばエチレン残基単位：α、β−不飽和カルボン酸グリシジルエステル残基単位：酢酸ビニル残基単位（重量比）＝５０〜９８：１５〜１：３５〜１の範囲からなるものを挙げることができ、より具体的には、（商品名）ボンドファスト２Ｂ（住友化学（株）製）、（商品名）ボンドファスト７Ｂ（住友化学（株）製）等が挙げられる。該エチレン−α、β−不飽和カルボン酸グリシジルエステル−α、β−不飽和カルボン酸アルキルエステル共重合体としては、この範疇に属するものであれば如何なるものを用いても良く、例えばエチレン残基単位：α、β−不飽和カルボン酸グリシジルエステル残基単位：α、β−不飽和カルボン酸アルキルエステル残基単位（重量比）＝５０〜９８：１０〜１：４０〜１の範囲かなるものを挙げることができ、より具体的には、（商品名）ボンドファスト７Ｌ（住友化学（株）製）、（商品名）ボンドファスト７Ｍ（住友化学（株）製）等が挙げられる。
【００２４】
ここで、該ポリエチレン系共重合体を構成するα−オレフィンとは、炭素数が３以上のα−オレフィンを言い、例えばプロピレン、ブテン−１、４−メチル−ペンテン−１、ヘキセン−１、オクテン−１等を例示できる。また、α、β−不飽和カルボン酸アルキルエステルとしては、例えばアクリル酸、メタクリル酸等のアルキルエステルが挙げられ、具体的には、アクリル酸メチル、アクリル酸エチル、アクリル酸ｎ−プロピル、アクリル酸イソプロピル、アクリル酸ｎ−ブチル、アクリル酸イソブチル、アクリル酸ｔ−ブチル、メタクリル酸メチル、メタクリル酸エチル、メタクリル酸ｎ−プロピル、メタクリル酸イソプロピル、メタクリル酸ｎ−ブチル、メタクリル酸イソブチル、メタクリル酸ｔ−ブチル等が挙げられる。α、β−不飽和カルボン酸グリシジルエステルとしては、例えばアクリル酸グリシジルエステル、メタクリル酸グリシジルエステルが挙げられる。
【００２５】
本発明の樹脂製筐体を構成するポリフェニレンスルフィド組成物がポリエチレン系共重合体を配合してなる場合、その配合量は３〜１０重量％であることが好ましく、特に４〜９重量％であることが好ましい。
【００２６】
本発明の樹脂製筐体を構成するポリフェニレンスルフィド組成物は、成形加工時における金型からの離型性を優れたものとし、生産効率、外観に優れた樹脂製筐体を得ることができることから、さらに離型剤を配合してなるものであることが好ましい。該離型剤としては、ポリフェニレンスルフィドの離型剤として一般に知られている離型剤を用いることができ、例えばカルナバワックス、ポリエチレンワックス、ポリプロピレンワックス、ステアリン酸金属塩、酸アマイド系ワックス等を挙げることができる。その中でも、特にポリフェニレンスルフィド組成物を成形加工する際の金型離型性や製品外観改良効果に優れることから、カルナバワックスが好ましい。又、離型剤を用いる際のその配合量としては０．１〜１重量％であることが好ましい。
【００２７】
さらに、本発明の樹脂製筐体は本発明の目的を逸脱しない範囲においてポリフェニレンスルフィド以外の各種熱硬化性樹脂、熱可塑性樹脂、例えばエポキシ樹脂、シアン酸エステル樹脂、フェノール樹脂、ポリイミド、シリコン樹脂、ポリオレフィン、ポリエステル、ポリアミド、ポリフェニレンオキサイド、ポリカーボネート、ポリスルホン、ポリエーテルイミド、ポリエーテルスルホン、ポリエーテルケトン、ポリエーテルエーテルケトン等の１種以上を混合していてもよい。
【００２８】
本発明の樹脂製筐体は、レーザーフラッシュ法により測定した厚み方向の熱伝導率４Ｗ／ｍ・Ｋ以上のポリフェニレンスルフィド樹脂組成物を、射出成形法、押出成形法、トランスファー成形法、圧縮成形法等の各種成形法に供することにより製造することが可能である。
【００２９】
また、本発明の樹脂製筐体は、落下時の金属音に近い音質、接触の際の金属に近いヒンヤリとした清涼感以上に金属感を演出するために、メッキを施してなることが好ましく、その際のメッキとしては金属メッキであることが好ましく、例えばアルミニウムメッキ、銅メッキ、亜鉛メッキ、金メッキ、銀メッキ、ニッケルメッキ等を挙げることができる。
【００３０】
本発明の樹脂製筐体は、発熱量の多い半導体素子等からの発熱を外部に逃がし、内部素子、端子等を保護するとともに、落下の際に金属に近い音質を発し、手などの接触の際にはヒンヤリとした清涼感を与え、金属に近い高級感を演出することから、テレビ、ＬＣＤ、有機ＥＬ、パーソナルコンピューター、ゲーム機器、ＶＴＲ、ＤＶＤレコーダー等の筐体として適したものであり、特に常に人が携帯し接触することにより、金属感を演出することが可能となる携帯電話、携帯ゲーム機、携帯音楽再生機等の携帯機器用の筐体として適したものである。
【発明の効果】
【００３１】
本発明の樹脂製筐体、特に携帯機器用樹脂製筐体は、放熱性に優れると共に、金属に酷似した音質を発し、金属のようなヒンヤリとした清涼感を有することから金属に近い高級感を演出するものである。
【実施例】
【００３２】
次に、本発明を実施例及び比較例によって説明するが、本発明はこれらの例になんら制限されるものではない。
【００３３】
実施例及び比較例において、ポリフェニレンスルフィド、炭素繊維、金属ケイ素粉末、ポリエチレン系共重合体、炭酸カルシウム、鱗片状窒化ホウ素粉末、黒鉛、離型剤として以下のものを用いた。
【００３４】
＜ポリフェニレンスルフィド＞
ポリ（ｐ−フェニレンスルフィド）（ａ−１）（以下、単にＰＰＳ（ａ−１）と記す。）：溶融粘度１１０ポイズ。
ポリ（ｐ−フェニレンスルフィド）（ａ−２）（以下、単にＰＰＳ（ａ−２）と記す。）：溶融粘度３００ポイズ。
ポリ（ｐ−フェニレンスルフィド）（ａ−３）（以下、単にＰＰＳ（ａ−３）と記す。）：溶融粘度３５０ポイズ。
【００３５】
＜炭素繊維＞
炭素繊維（ｂ−１）；三菱樹脂（株）製、（商品名）ダイアリードＫ６３７１Ｔ；熱伝導率１４０Ｗ／ｍ・Ｋ、チョップドファイバー、繊維径１０μｍ、繊維長６ｍｍ。
【００３６】
＜金属ケイ素粉末＞
金属ケイ素粉末（ｃ−１）；キンセイマテック（株）製、（商品名）金属シリコン＃２００（９８％）；ケイ素含有率９８．４重量％、平均粒子径１７μｍ、不定形状粉末。
金属ケイ素粉末（ｃ−２）；キンセイマテック（株）製、（商品名）金属シリコン＃６００；ケイ素含有率９８．５重量％、平均粒子径６μｍ、不定形状粉末。
金属ケイ素粉末（ｃ−３）；キンセイマテック（株）製、（商品名）金属シリコン＃２００（９５％）；ケイ素含有率９５．６重量％、平均粒子径１６μｍ、不定形状粉末。
【００３７】
＜ポリエチレン系共重合体＞
無水マレイン酸グラフト変性エチレン−α−オレフィン共重合体（ｄ−１）（以下、単にＰＥ系共重合体（ｄ−１）と記す。）；合成例３に従って得られた無水マレイン酸グラフト変性直鎖状低密度ポリエチレン；無水マレイン酸含有量１．４重量％、ＭＦＲ＝０．７ｇ／１０分。
エチレン−α，β−不飽和カルボン酸アルキルエステル−無水マレイン酸共重合体（ｄ−２）（以下、単にＰＥ系共重合体（ｄ−２）と記す。）：アルケマ社製、（商品名）ボンダインＡＸ８３９０；アクリル酸エチル残基単位３０．５重量％、無水マレイン酸残基単位１．５重量％、ＭＦＲ＝７ｇ／１０分。
【００３８】
＜炭酸カルシウム＞
炭酸カルシウム（ｅ−１）：白石工業（株）製、（商品名）カルライトＫＴ；平均粒子径２．３μｍ、ＢＥＴ比表面積３８ｍ２／ｇ。
【００３９】
＜球状アルミナ＞
球状アルミナ粉末（ｆ−１）；電気化学工業（株）製、（商品名）ＤＡＷ−１０；平均粒子径１０．０μｍ。
【００４０】
＜黒鉛＞
黒鉛（ｇ−１）；昭和電工（株）製、（商品名）ＵＦＧ−３０；人造黒鉛、固定炭素含有量９９．４％。
【００４１】
＜離型剤＞
カルナバワックス（ｈ−１）；日興ファインプロダクツ製、（商品名）精製カルナバ１号粉末。
【００４２】
〜熱伝導率の測定〜
熱伝導率測定装置（アルバック社製、（商品名）ＴＣ７０００；ルビーレーザー）を用い、２３℃の条件下で、レーザーフラッシュ法にて測定した。厚み方向の熱伝導率は、一次元法により、熱容量Ｃｐと厚み方向の熱拡散率αを求め、またＡＳＴＭ  Ｄ−７９２  Ａ法（水中置換法）に準じ密度ρを求めて、次式より熱拡散率を算出した。
厚み方向の熱伝導率＝ρ×Ｃｐ×α
〜メルトフローレート（ＭＦＲ）の測定〜
高化式フローテスターを用い、温度３１５℃、荷重５ｋｇ、ダイ内径２．０ｍｍの条件下、１０分間で流出する組成物の重さ（ｇ単位）を測定し、メルトフローレート（以下、ＭＦＲと記す。）とした。
【００４３】
合成例１（ＰＰＳ（ａ−１）、ＰＰＳ（ａ−２）の合成）
攪拌機を装備する１５リットルオートクレーブに、Ｎａ２Ｓ・２．８Ｈ２Ｏ１８６６ｇ及びＮ−メチル−２−ピロリドン（以下、ＮＭＰと記す。）５リットルを仕込み、窒素気流下攪拌しながら徐々に２０５℃まで昇温して、４０７ｇの水を溜出させた。この系を１４０℃まで冷却した後、ｐ−ジクロロベンゼン２２８０ｇとＮＭＰ１５００ｇを添加し、窒素気流下に系を封入した。この系を２２５℃に昇温し、２２５℃にて２時間重合を行った。重合終了後、室温まで冷却し、ポリマーを遠心分離器により単離した。温水でポリマーを繰り返し洗浄し、１００℃で一昼夜乾燥し、ポリ（ｐ−フェニレンスルフィド）を得た。
【００４４】
得られたポリ（ｐ−フェニレンスルフィド）（ＰＰＳ（ａ−１））の溶融粘度は１１０ポイズであった。
【００４５】
更にＰＰＳ（ａ−１）を、空気雰囲気下２３５℃で加熱硬化処理を行った。得られたポリ（ｐ−フェニレンスルフィド）（ＰＰＳ（ａ−２））の溶融粘度は３００ポイズであった。
【００４６】
合成例２（ＰＰＳ（ａ−３）の合成）
攪拌機を装備する１５リットルチタン製オートクレーブにＮＭＰ３２３２ｇ、４７％硫化水素ナトリウム水溶液１６８２ｇ及び４８％水酸化ナトリウム水溶液１１４２ｇを仕込み、窒素気流下攪拌しながら徐々に２００℃まで昇温して、１３６０ｇの水を溜出させた。この系を１７０℃まで冷却し、ｐ−ジクロロベンゼン２１１８ｇとＮＭＰ１７８３ｇを添加し、窒素気流下に系を封入した。この系を２２５℃に昇温し、２２５℃にて１時間重合し、続けて２５０℃まで昇温し、２５０℃にて２時間重合した。更に、２５０℃で水４５１ｇを圧入し、再度２５５℃まで昇温し、２２５℃にて２時間重合を行った。重合終了後、室温まで冷却し、重合スラリーを固液分離した。ポリマーをＮＭＰ、アセトン及び水で順次洗浄し、１００℃で一昼夜乾燥し、ポリ（ｐ−フェニレンスルフィド）を得た。
【００４７】
得られたポリ（ｐ−フェニレンスルフィド）（ＰＰＳ（ａ−３））は直鎖状のものであり、その溶融粘度は３５０ポイズであった。
【００４８】
合成例３（ＰＥ系共重合体（ｄ−１）の合成）
直鎖状低密度ポリエチレン（東ソー（株）製、（商品名）ニポロンＺ  １Ｐ５３Ａ）１０ｋｇに対し無水マレイン酸（和光純薬工業製）２５０ｇ、ジアルキルパーオキサイド（日本油脂（株）製、（商品名）パーヘキサ２５Ｂ）１０ｇをヘンシェルミキサーにて均一に混合した、その後、二軸押出機（東芝機械（株）、（商品名）ＴＥＭ−３５−１０２Ｂ）にて、シリンダー温度２２０℃で押出し、ＰＥ系共重合体（ｄ−１）を得た。赤外線吸収スペクトルによりカルボニル基による吸収を測定し、別途作製した検量線から求めた無水マレイン酸含有量は１．４ｗｔ％であった。また、ＭＦＲは０．７ｇ／１０分であった。
【００４９】
実施例１
ＰＰＳ（ａ−２）４６．２重量％及び金属ケイ素粉末（ｃ−１）５３．８重量％の割合で配合して、３１０℃に加熱した二軸押出機（東芝機械製、（商品名）ＴＥＭ−３５−１０２Ｂ）のホッパーに、一方、炭素繊維（ｂ−１）を二軸押出機サイドフィーダーのホッパーに、それぞれ投入し、スクリュー回転数２００ｒｐｍにて溶融混練し、ダイより流出する溶融組成物を冷却後裁断し、ペレット状のポリフェニレンスルフィド組成物を作製した。その際のポリフェニレンスルフィド組成物の構成割合は、ＰＰＳ（ａ−２）／金属ケイ素粉末（ｃ−１）／炭素繊維（ｂ−１）＝３０／３５／３５（重量％）であった。
【００５０】
該ポリフェニレンスルフィド組成物を、３１０℃に加熱した射出成形機（住友重機械工業製、（商品名）ＳＥ７５Ｓ）のホッパーに投入し、熱伝導率を測定するための平板を成形し、厚み方向の熱伝導率を測定したところ５．１Ｗ／ｍ・ｋであった。該平板を１ｍ程度の高さより落下させるとカランと金属質に近い音を発した。また、該平板は手で持ち続けてもヒヤンリとした清涼感を持続するものであった。そして、ＭＦＲは７８ｇ／１０分であった。
【００５１】
また、幅４０ｍｍ、奥行き１１０ｍｍ、高さ２０ｍｍ、厚み３ｍｍの箱形筐体用の金型を装着した射出成形機（住友重機械工業製、（商品名）ＳＥ７５Ｓ）のホッパーに上記により得られたポリフェニレンスルフィド組成物を投入し、箱形筐体の成形を行った。得られた箱形筐体は、平板と同様、音質、触感ともに金属質に近いものであった。
【００５２】
実施例２
ＰＰＳ（ａ−２）／金属ケイ素粉末（ｃ−１）／炭素繊維（ｂ−１）＝３０／３５／３５（重量％）からなるポリフェニレンスルフィド組成物の代わりに、ＰＰＳ（ａ−３）／金属ケイ素粉末（ｃ−２）／炭素繊維（ｂ−１）／カルナバワックス（ｈ−１）＝２９／３５／３５／１（重量％）からなるポリフェニレンスルフィド樹脂組成物を得た以外は、実施例１と同様の方法により、ポリフェニレンスルフィド組成物、平板、箱形筐体を得た。
【００５３】
得られたポリフェニレンスルフィド組成物は、厚み方向の熱伝導率が４．７Ｗ／ｍ・Ｋであり、ＭＦＲは６９ｇ／１０分であった。また、得られた平板、箱形筐体は落下させるとカランと金属質に近い音を発し、手で持ち続けてもヒヤンリとした清涼感を持続するものであった。
【００５４】
実施例３
ＰＰＳ（ａ−２）／金属ケイ素粉末（ｃ−１）／炭素繊維（ｂ−１）＝３０／３５／３５（重量％）からなるポリフェニレンスルフィド組成物の代わりに、ＰＰＳ（ａ−１）／金属ケイ素粉末（ｃ−１）／炭素繊維（ｂ−１）／ＰＥ系共重合体（ｄ−１）／炭酸カルシウム（ｅ−１）／カルナバワックス（ｈ−１）＝３０／３０／３０／９．３／０．５／０．２（重量％）からなるポリフェニレンスルフィド樹脂組成物を得た以外は、実施例１と同様の方法により、ポリフェニレンスルフィド組成物、平板、箱形筐体を得た。
【００５５】
得られたポリフェニレンスルフィド組成物は、厚み方向の熱伝導率が４．５Ｗ／ｍ・Ｋであり、ＭＦＲは１１０ｇ／１０分であった。
【００５６】
次に、箱形筐体を１００℃に加熱したキシレン（和光純薬工業（株）製）５００ｍｌに３０分浸漬した後、箱形筐体を２４時間常温で乾燥し、以下の方法によりニッケルメッキを施した。
【００５７】
１）純水７５０ｍｌに（商品名）コンディライザーＳＰ（奥野製薬工業（株）製）を１５０ｍｌ加え、４０℃としたところで該箱形筐体を５分浸漬し前処理を行った。
【００５８】
２）純水７９０ｍｌに、塩酸（和光純薬工業（株）製）１５０ｍｌと（商品名）キャタリストＣ（奥野製薬工業（株）製）６０ｍｌとを加え、室温にて１）で前処理を行った箱形筐体を５分間浸漬し触媒付与を行った。
【００５９】
３）純水９００ｍｌに、硫酸（和光純薬工業（株）製）１５０ｍｌ加え、４０℃としたところで２）で触媒付与を行った箱形筐体を５分間浸漬し活性化を行った。
【００６０】
４）純水６８０ｍｌに、（商品名）ＴＭＰ化学ニッケルＡ液（奥野製薬工業（株）製）１６０ｍｌ及び（商品名）ＴＭＰ化学ニッケルＢ液（奥野製薬工業（株）製）１６０ｍｌ加え、室温で３）で活性化を行った箱形筐体を１５分間浸漬し、無電解ニッケルメッキを施した。
【００６１】
得られた平板、箱形筐体は落下させるとカランと金属質に近い音を発し、手で持ち続けてもヒヤンリとした清涼感を持続するものであった。さらに、ニッケルメッキを施した箱形筐体は、金属質に近い音、ヒヤンリとした清涼感に加え、より金属らしい感触を発するものであった。
【００６２】
実施例４
ＰＰＳ（ａ−２）／金属ケイ素粉末（ｃ−１）／炭素繊維（ｂ−１）＝３０／３５／３５（重量％）からなるポリフェニレンスルフィド組成物の代わりに、ＰＰＳ（ａ−３）／金属ケイ素粉末（ｃ−３）／炭素繊維（ｂ−１）／ＰＥ系共重合体（ｄ−２）／炭酸カルシウム（ｅ−１）／カルナバワックス（ｈ−１）＝３１．３／２５／３５／８／０．５／０．２（重量％）からなるポリフェニレンスルフィド樹脂組成物を得た以外は、実施例１と同様の方法により、ポリフェニレンスルフィド組成物、平板、箱形筐体を得た。
【００６３】
得られたポリフェニレンスルフィド組成物は、厚み方向の熱伝導率が４．８Ｗ／ｍ・Ｋであり、ＭＦＲは１３０ｇ／１０分であった。また、得られた平板、箱形筐体は落下させるとカランと金属質に近い音を発し、手で持ち続けてもヒヤンリとした清涼感を持続するものであった。
【００６４】
実施例５
ＰＰＳ（ａ−２）／金属ケイ素粉末（ｃ−１）／炭素繊維（ｂ−１）＝３０／３５／３５（重量％）からなるポリフェニレンスルフィド組成物の代わりに、ＰＰＳ（ａ−１）／金属ケイ素粉末（ｃ−１）／炭素繊維（ｂ−１）／鱗片状窒化ホウ素粉末（ｆ−１）／カルナバワックス（ｈ−１）＝２９／３５／２５／１０／１（重量％）からなるポリフェニレンスルフィド樹脂組成物を得た以外は、実施例１と同様の方法により、ポリフェニレンスルフィド組成物、平板、箱形筐体を得た。
【００６５】
得られたポリフェニレンスルフィド組成物は、厚み方向の熱伝導率が５．１Ｗ／ｍ・Ｋであり、ＭＦＲは６６ｇ／１０分であった。また、得られた平板、箱形筐体は落下させるとカランと金属質に近い音を発し、手で持ち続けてもヒヤンリとした清涼感を持続するものであった。
【００６６】
実施例６
ＰＰＳ（ａ−２）／金属ケイ素粉末（ｃ−１）／炭素繊維（ｂ−１）＝３０／３５／３５（重量％）からなるポリフェニレンスルフィド組成物の代わりに、ＰＰＳ（ａ−１）／金属ケイ素粉末（ｃ−２）／炭素繊維（ｂ−１）／黒鉛（ｇ−１）／カルナバワックス（ｈ−１）＝３０／２５／２３／２０／２（重量％）からなるポリフェニレンスルフィド樹脂組成物を得た以外は、実施例１と同様の方法により、ポリフェニレンスルフィド組成物、平板、箱形筐体を得た。
【００６７】
得られたポリフェニレンスルフィド組成物は、厚み方向の熱伝導率が５．２Ｗ／ｍ・Ｋであり、ＭＦＲは６０ｇ／１０分であった。また、得られた平板、箱形筐体は落下させるとカランと金属質に近い音を発し、手で持ち続けてもヒヤンリとした清涼感を持続するものであった。
【００６８】
比較例１
ＰＰＳ（ａ−２）／金属ケイ素粉末（ｃ−１）／炭素繊維（ｂ−１）＝３０／３５／３５（重量％）からなるポリフェニレンスルフィド組成物の代わりに、ＰＰＳ（ａ−２）／金属ケイ素粉末（ｃ−１）／カルナバワックス（ｈ−１）＝３０／６９／１（重量％）からなるポリフェニレンスルフィド樹脂組成物を得た以外は、実施例１と同様の方法により、ポリフェニレンスルフィド組成物、平板、箱形筐体を得た。
【００６９】
得られたポリフェニレンスルフィド組成物は、厚み方向の熱伝導率が０．８Ｗ／ｍ・Ｋであり、ＭＦＲは４８ｇ／１０分であった。また、得られた平板、箱形筐体は落下させるとカランと金属質に近い音を発するものであったが、手で持ち続けると生暖かくなりプラスチックとの感の諫めないものであった。
【００７０】
比較例２
ＰＰＳ（ａ−２）／金属ケイ素粉末（ｃ−１）／炭素繊維（ｂ−１）＝３０／３５／３５（重量％）からなるポリフェニレンスルフィド組成物の代わりに、ＰＰＳ（ａ−２）／炭素繊維（ｂ−１）／カルナバワックス（ｈ−１）＝５９／４０／１（重量％）からなるポリフェニレンスルフィド樹脂組成物を得た以外は、実施例１と同様の方法により、ポリフェニレンスルフィド組成物、平板、箱形筐体を得た。
【００７１】
得られたポリフェニレンスルフィド組成物は、厚み方向の熱伝導率が０．６Ｗ／ｍ・Ｋであり、ＭＦＲは１０８ｇ／１０分であった。また、得られた平板、箱形筐体は落下させるとカランと金属質に近い音を発発するものであったが、手で持ち続けると生暖かくなりプラスチックとの感の諫めないものであった。
【００７２】
比較例３
ＰＰＳ（ａ−２）／金属ケイ素粉末（ｃ−１）／炭素繊維（ｂ−１）＝３０／３５／３５（重量％）からなるポリフェニレンスルフィド組成物の代わりに、ＰＰＳ（ａ−２）／炭素繊維（ｂ−１）／球状アルミナ粉末（ｆ−１）／カルナバワックス（ｈ−１）＝３５／２５／３９／１（重量％）からなるポリフェニレンスルフィド樹脂組成物を得た以外は、実施例１と同様の方法により、ポリフェニレンスルフィド組成物、平板、箱形筐体を得た。
【００７３】
得られたポリフェニレンスルフィド組成物は、厚み方向の熱伝導率が２．１Ｗ／ｍ・Ｋであり、ＭＦＲは７２ｇ／１０分であった。また、得られた平板、箱形筐体は落下させるとカランと金属質に近い音を発発するものであったが、手で持ち続けると生暖かくなりプラスチックとの感の諫めないものであった。